(57)【要約】      （修正有）【課題】高い透水性、強圧縮強度、曲強度、防草性、優れた高耐久性のある舗装材を提供する。【解決手段】規定の配合で混練後敷設して、専用プレス機械で２００〜３，０００ｋｇの転圧力で押さえて仕上げる。舗装の配合は、ＥＶＡ、ポルトランドセメント又は高炉セメントの何れかを骨材重量の５〜２５％を混合する。粉末エマルジョン、ＥＶＡ‐ＤＭ−１６４５ＰＭを用途別々に５〜２２％を混合する。火山砕石、溶融スラグ、安山岩、シラス砂、シラスバルーン、砕石の特性である強度、保水性、遮熱性、水の浄化性等優れた性能を生かして舗装をすることで雨水を地中に還元する。透水性舗装の空隙率１５〜２５％であり、空隙の水貯留の自然的蒸発現象で、表面温度が、アスファルト舗装やコンクリート舗装より５〜１０度℃低くなりヒートアイランドの抑制、雑草防止、地球温暖化の抑制に貢献できる。【選択図】なし【特許請求の範囲】
【請求項１】
透水性コン、ソイルパウダー舗装剤に、火山砕石、溶融スラグ、シラス砂、シラスバルーンを混合して歩道、公園、広場、等に雑草防止、に混合して敷き均して舗装転圧してなるコン、ソイルパウダー舗装剤の配合、工法の特許請求である。
【請求項２】
透水性コン、ソイルパウダー舗装は、雑草防止が目的で開発した素材であります。火山岩砕石、安山岩砕石、溶融スラグ、硅砂、シラス砂、シラスバルーン、を１．０〜１３ｍｍに粉砕した材料に、コン、ソイルパウダーを散布して敷均し転圧して、公園、遊歩道、広場、住宅の外構、庭、等に敷均して転圧してなる事を特徴とする配合、工法の特許出願。
【請求項３】
透水性コン、ソイルパウダー舗装は、火山砕石、安山岩砕石、溶融スラグ、硅砂、シラス砂、シラスバルーン、を２，０〜１３ｍｍに粉砕した骨材に、コン、ソイルパウダーを敷き均し専用の転圧機械で１００〜３，０００ｋｇの転圧力で、してなる事を特徴とする配合、工法の特許出願。
【請求項４】
透水性コン、ソイルパウダー舗装は、溶融スラグ、火山砕石、安山岩砕石、シラス砂、シラスバルーン、を２，０〜１３ｍｍに粉砕した骨材を、敷き均してコン、ソイルパウダー混合液を散布して転圧仕上げてなることを特徴する配合、工法の特許出願。
【請求項５】
透水性コン、ソイルパウダー舗装剤の配合は、エチレン酢酸ビニール共重合体、粉末ＥＶＡエマルジョン（ニチゴー九州株式会社製）ＤＭ−１６４５Ｐをポルトランドセメント重量の３〜２２％を混入して、製造するコン、ソイルパウダーを散布して打設舗装してなることを特徴とする。
【発明の詳細な説明】
【発明の詳細な説明】
【技術分野】
【０００１】  本発明は、火山岩砕石、シラス砂、硅砂、溶融スラグ、シラスバルーンを２．０〜１３ミリの大きさを使用して、施工現場に敷き均して転圧前後に、コン、ソイルパウダーを規定量の水に混合して散布して施工する事を、特徴とする配合、工法の特許出願である。
【背景技術】
【０００２】  既存の路盤工事は、砕石、シラス砂、黒土、マサド、等で埋め立て転圧して仕上げている、その表面には雑草が生えて年に３回は草刈をしているのが現状です。その雑草を防止抑制材料が、コン、ソイルパウダーを規定の配合と工法で雑草が生えにくくした。透水性のあるコン、ソイルパウダー舗装剤です。降雨になると地中に水を還元します。本発明の透水性コン、ソイルパウダー舗装は目詰まりしない舗装材です、地下水の復活、地球温暖化抑制、ヒートアイランドの抑制、自然環境を良くする特徴ある舗装材です。
【発明が解決しようとする課題】
【０００３】    本発明は、火山砕石、溶融スラグ、硅砂、シラス砂、シラス、シラスバルーン、火山灰で、透水性コン、ソイルパウダー舗装をする事で、路盤工事、防草性舗装を敷設することが出来ます、地下水の復活、樹木の活性化、ヒートアイランドの抑制、また、透水性コン、ソイルパウダー舗装の空隙率の１３〜２５％に雨水を貯溜して、オーバーフローの水を側溝へ流出するのを抑え、排出量を減少させるので、住宅の雨水による床下浸水、地盤の低い水溜りの解消、河川の氾濫等の被害を最小限に抑えることになることを特徴する。
【０００４】  本発明は、火山砕石、溶融スラグ、硅砂、シラス砂、シラスバルーンの特性である、熱遮断性、強度、保水性、水の浄化性等の性能を生かし、透水性コン、ソイルパウダー舗装を敷設することで、雨水を地中に還元する。また、透水性コン、ソイルパウダー舗装の空隙率２２〜２５％前後あり、その空隙に水貯留量ができ、貯水の自然蒸発現象で、表面温度が、アスファルト舗装やコンクリート舗装と比較して５〜１０度℃低くなることを特徴とする。
火山砕石、溶融スラグ、シラス砂、黒土、安山岩、シラスバルーンの保水性は、安山岩の特徴として多孔質性で高保水性がある。
砕石Ｓ−５（７号砕石）５〜２．５  表面乾燥密度  ２．６７４竹炭の特徴として、水の浄化性と殺菌性がある。
【０００５】  火山砕石、溶融スラグ、安山岩砕石、硅砂、シラス砂、シラスバルーン、火山灰、を２．０〜１３ミリの大きさに粉砕し、路盤・遊歩道・等に厚さ５０ｍｍで透水性コン、ソイルパウダーを散布敷設舗装することで、雨水を敷設舗装面積の１３〜２５％の水を貯溜する為、側溝への排水を一時的に減少させることを特徴とする。
【０００６】  また、その貯溜効果で雨水が側溝に一度に排水しないので降雨、台風被害等を減少させる。床下浸水の被害を防ぎ、且つ、経済的な面からも、側溝の縮小で土地の有効活用をしてなることが特徴とする。
【０００７】  本発明は、火山岩砕石、溶融スラグ、安山岩砕石、硅砂、シラス砂、シラスバルーン、火山灰で、敷設施工する、透水性コン、ソイルパウダー舗装は、景観にも美しい各色でカラーやデザイン舗装や敷設施工がなることを特徴とする。火山砕石、溶融スラグ、安山岩砕石、硅砂、シラス砂、シラスバラーン、火山灰の特徴である強度と保水性、透水性コン、ソイルパウダー舗装の特徴である透水性、保水性の、空隙率を生かすことで、地下水の復活、樹木の活性化、ヒートアイランド抑制、地球温暖化抑制になることを特徴とする舗装材であります。
【０００８】  火山砕石、溶融スラグ、安山岩砕石、硅砂、シラス砂、シラスバルーン、火山灰、使用の透水性コン、ソイルパウダー舗装は、雨水に対して施工厚さや施工平米数の２２〜２５％が水の貯留量である。舗装施工平米数が広くなると、遊水池の１つと考えることができ、土地の有効利用が期待できてなることを特徴とする。
【０００９】
【発明の開示】
【００１０】  本発明は、火山砕石、溶融スラグ、安山岩砕石、硅砂、シラス砂、シラスバルーン、火山灰で透水性、保水性コン、ソイルパウダー舗装は溜枡と同じ効果がある。水の貯溜効果で、ヒートアイランドの抑制、地球温暖化抑制ができてなることを特徴とする。
【００１１】  火山砕石、溶融スラグ、安山岩砕石、硅砂、シラス砂、シラスバルーン、火山灰の、透水性コン、ソイルパウダー舗装剤で、路盤、遊歩道、防草性舗装を敷設することは、遊水池の縮小と地盤の有効利用になるになることを特徴とする。
【課題を解決するための手段】
【００１２】  本発明は、火山砕石、溶融スラグ、安山岩砕石、硅砂、シラス砂、シラスバルーン、火山灰で、透水性コン、ソイルパウダー舗装を敷設施工することで、雨水を地下に還元し地下水の復活、水の活性化、地盤沈下抑制、透水性舗装なので水溜りができない、床下浸水削減、側溝への排水量の減少で、河川の氾濫の抑制になることを特徴とする。
【発明の効果】
【００１３】  本発明は、安全歩行性、無公害性、降雨を地中に還元、水溜りが出来ない、滑らない、太陽の照り返しの抑制、表面温度がアスファルトやコンクリート舗装に比較して表面温度が５〜１０度低下する。保水性で植物や樹木の活性化、ヒートアイランド抑制、地球温暖化抑制に貢献なることを特徴する。
【００１４】  本発明の、コン、ソイルパウダー舗装の施工面積が広くなれば、それに比例し、保水性と水の貯溜水量が大きくなり、側溝への排出水量の大幅減少で、側溝工事費用の大幅削減による経済効果があります、河川の波乱、床下浸水、雨水を地中に還元させるので、地下水の復活と植物活性化になることを特徴する。
【００１５】  本発明は、火山砕石、溶融スラグ、安山岩砕石、硅砂、黒土、シラス砂、シラスバルーンの、透水性コン、ソイルパウダー舗装は、水溜りの解消、太陽の照り返しの反射熱の抑制、樹木の活性化、ヒートアイランドの抑制で地球温暖化抑制に貢献、心に安らぎを与え、景観にも美しい各色カラー舗装ガできます、自然環境や産業廃棄物の有効利用、生活環境を明るくする効果になることを特徴とする。
【実施例１】
【００１６】  本発明者は、前記実施形態の工法で透水性コン、ソイルパウダー舗装を、厚さ５０ミリで試験用検体を製造して自社実験室で、数回実験して強度性、透水試験を目視試験する。その強度試験方法は目視試験で予想通りの結果でした。【００１７】  温度２０℃、湿度６５％の条件下で、タライ型モルタルミキサーに、▲１▼溶融スラグ１０ｋｇ、▲２▼コン、ソイルパウダー舗装剤を規定の配合で薄めて１ｋｇ  ▲３▼エチレンー酢酸ビニール共重合体からなる樹脂の粉末ＥＶＡエマルジョン樹脂、（ニチゴー九州株式会社）ＤＭ−１６４５Ｐをポルトランドセメント重量の３〜２２％、▲４▼水３〜６ｋｇ、の各材料を、供試体Ａ、Ｂ，Ｃとする。
▲１▼，▲２▼，▲３▼，▲４▼、配合で製造してなることを特徴とする特許出願である。【００１８】  試験結果は、ＤＭ−１６４５Ｐ、それぞれの試供体で、ともに材齢７日で、圧縮強度が７，７（Ｎ／ｍｍ２）曲げ強度が  ２，２（Ｎ／ｍｍ２）空隙率が２１．４〜２９．０（％）、透水係数７．１９×１０−１（ｃｍ／ｓｅｃ以上）であった。
【産業上の利用可能性】
【００１９】  本発明は、コン、ソイルパウダー舗装剤の製造と工法の特許出願です。主な原材料は、火山砕石、安山岩砕石、溶融スラグ、硅砂、シラス砂、シラスバルーン、火山灰を２．０〜１３ｍｍに粉砕して、透水性コン、ソイルパウダー舗装剤を路盤造成地の、公園、遊歩道、等に敷き均し散布して雑草を生えにくくする舗装工法です。主な用途先は、歩道、公園、広場、住宅周りの外構、庭、防草性舗装、に防草性舗装が可能でなることを特徴とする工法。【００２０】  コン、ソイルパウダー舗装は、雑草防止抑制の舗装剤です。利用範囲は無限でなることを特徴とする。【００２１】  透水性コン、ソイルパウダー舗装材を製造して打説する工法には特殊な技術が必要で、その範囲は、特に含水率の測定が、強度と密接な関係がある為、透水係数に大きな変化が発生する為に、転圧、圧縮、圧力重量を１００〜３０００ｋｇ範囲で打設し、転圧で仕上げをする事を特徴とする配合、工法の特許出願です。【００２２】  本発明の、コン、ソイルパウダー舗装材料の配合の中で、火山砕石、安山岩砕石、硅砂、川砕石、溶融スラグ、シラス砂、シラスバルーン、火山灰は、しき均し後散布して転圧舗装してなることを特徴とする。【００２３】  本発明は、透水性コン、ソイルパウダー舗装打設工法、規定の配合で製造した材料を路面に敷き均して規定の厚さで、プレート転圧で仕上げる工法であることを特徴とする。